(57)【要約】      （修正有）【課題】防水と透湿の両性質を兼ね備え、かつ、例えば釘を打っても釘とシートの間に隙間が生じない加工性に優れ、表面が滑りにくく、安全に作業ができ、また、傷つきにも強く、耐熱性に優れた耐久性のある建材用透湿防水シートを提供する。【解決手段】多孔性の合成樹脂シート４の両面に、不織布２，３が接着樹脂層５を介して一体化されてなる両面保護された建材用透湿防水シート１を作成するにおいて、一度の加工工程において、接着樹脂層５が熱可塑性樹脂を押出し機によって線状に溶融押出された透湿性のある接着樹脂層５で構成することにより、両面の不織布２，３に対する優れた接着性を示し、防水性と透湿性を発揮し、家屋内の快適な湿度を確保することのできる建材用透湿防水シート１。【選択図】図１
2006328879.tif 000002
【特許請求の範囲】
【請求項１】
防水性と透湿性を有する多孔性ポリオレフィンフィルムを中心とし、その両面に前記多孔性ポリオレフィンフィルムを保護するための不織布を積層した建材用透湿防水シートにおいて、外層側の前記不織布には、積層後に最外層になる上面に防滑層を設け、内層側の不織布には、前記多孔性ポリオレフィンフィルムとの接着面となる上面に高吸水ポリマーで形成された膨潤層を設け、前記多孔性ポリオレフィンフィルムと前記外層側の不織布と前記内層側の不織布の３層を熱可塑性樹脂の一層からなる接着樹脂層を介して積層したことを特徴とする建材用透湿防水シート。
【請求項２】
前記多孔性ポリオレフィンフィルムの両面に不織布を積層した建材用透湿防水シートにおいて、積層一体化した後の透湿性が８００ｇ／ｍ２・２４ｈｒ以上かつ、防水性が２，０００ｍｍ以上であることを特徴とする請求項１に記載の建材用透湿防水シート。
【請求項３】
前記多孔性ポリオレフィンフィルムが、１０００ｇ／ｍ２・２４ｈｒ以上の透湿性を有する、ポリエチレン、ポリプロピレンから選ばれる少なくとも一種の熱可塑性エラストマーの微多孔質フィルムからなることを特徴とする請求項１または２に記載の建材用透湿防水シート。
【請求項４】
前記多孔性ポリオレフィンフィルムの外層面に積層された前記不織布がポリエステル、ポリプロピレンから選ばれる少なくとも一種の合成樹脂で構成される不織布からなり、上面に防滑層を有することを特徴とする請求項１乃至３のいずれか一項に記載の建材用透湿防水シート。
【請求項５】
前記多孔性ポリオレフィンフィルムの内層面に積層された前記不織布がポリエステル、ポリプロピレンから選ばれる少なくとも一種の合成樹脂で構成される不織布からなり、上面に高吸水ポリマーとバインダーを混合した膨潤層を１０〜５０ｇ／ｍ２塗布したことを特徴とする請求項１乃至４のいずれか一項に記載の建材用透湿防水シート。
【請求項６】
前記接着樹脂層がポリエチレン、ポリプロピレンから選ばれる少なくとも一種の熱可塑性のオレフィン系樹脂からなり、塗布量が５０〜３００ｇ／ｍ２で、押出し機により線状に溶融押出された接着樹脂層からなることを特徴とする請求項１乃至５のいずれか一項に記載の建材用透湿防水シート。
【請求項７】
連続的に供給される前記膨潤層を有する不織布と、前記多孔性ポリオレフィンフィルム及び前記防滑層を有する不織布とが重ね合わされる直前に、重ね合わせ面に熱可塑性樹脂をＴダイ型押出し機により、単列または複数列の線状に溶融押出しし、前記膨潤層を有する不織布と前記多孔性ポリオレフィンフィルムは前記熱可塑性樹脂で接着し、また前記防滑層を有する不織布は前記熱可塑性樹脂の加工時の熱により、前記多孔性ポリオレフィンフィルムを部分的に表面を溶融させ接着樹脂層化しながら、前記多孔性ポリオレフィンフィルムに積層させ加圧冷却し、前記多孔性ポリオレフィンフィルムの透湿性を残した状態で前記３層を一度の工程で接着一体化するものとした建材用透湿防水シートの製造方法。
【発明の詳細な説明】
【技術分野】
【０００１】
本発明は屋根下地材として使用される防水性、透湿性、防滑性を有する建材用透湿防水シートに関する。
【背景技術】
【０００２】
従来から、家屋の屋根下地材としては、防水性を有し、寸法安定性が良く、物理的強度が大きく、滑り難く、釘を打った時の釘軸回りの釘穴シール性が良い等の理由により、アスファルト含浸をした布帛が多く使われていた。
【０００３】
しかし、前記アスファルト含浸をした布帛は、アスファルトを含浸しているために、２０ｍ程度の巻物では３０ｋｇを越す重量を有し、施工時の取扱い性が非常に悪い。また、透湿性が殆ど無いために、施工後屋根下部分の湿気が抜けず野地板を傷め易い。その上、施工後の寒暖の温度差によりアスファルト含浸をした布帛の劣化及び伸縮が生じ、釘軸回り、タッカー部分の釘穴シール性が低下するという問題点があった。
【０００４】
また、透湿性を向上させた屋根下地材として、紙、繊維織物、不織布、合成樹脂シートあるいはこれらの複合材が用いられていた。不織布は保温、透湿、防音、緩衝効果があり、合成樹脂シートは防水効果に優れているのでこれらを組み合わせて用いられることもある。特許文献１には、布帛の表面に、伸縮性、粘着性を有する樹脂を塗布し、さらにその上に粘着性を有する樹脂を塗布した防水性の優れた屋根下地材を開示している。
【０００５】
しかしながら、上記の不織布、合成樹脂シートの複合材を使った屋根下地材は、片面に合成樹脂シートが露出しており、傷つき等により本来の基本機能である防水性が損なわれる問題を有している。また釘を打った時の釘穴シール性も改善の余地を残しており、また合成樹脂シートの表面の滑りやすさから、安全に作業もしにくいという問題も生じている。さらに、夏季の直射日光により、合成樹脂シートの温度が上昇し、軟化することにより屋根がずれるという問題も生じている。
【０００６】
さらに特許文献２には、撥水性と透湿性のあるフィルムの両側に、通気孔を有する水不透過性の塩素を含有する高分子膜と、他方の面に通気性及び緩衝性を有する建築・土木用複合防水シートを開示しているが、下地材として用いた場合、覆われる野地板などの面の状態によりフィルムが破損することはなくなるが、製造工程が煩雑で二度の樹脂の乾燥時間を要し、長い製造時間と高価な製造コストを要するという問題も生じている。
【特許文献１】特開平２−２６９２７７号公報
【特許文献２】特開平９−２９１６５７号公報
【発明の開示】
【発明が解決しようとする課題】
【０００７】
本発明は、かかる背景技術に鑑みてなされたもので、防水と透湿の両性質を兼ね備え、かつ、例えば釘を打っても釘とシートの間に隙間が生じない釘穴シール性に優れ、表面が滑りにくく、安全に作業ができ、また、傷つきにも強く、耐熱性に優れた耐久性のある建材用透湿防水シートを提供することを目的とするものである。
【課題を解決するための手段】
【０００８】
本発明者らは、このような課題を解決するために鋭意検討の結果、多孔性の合成樹脂シートの両面に、不織布が接着樹脂層を介して一体化されてなる両面保護された建材用透湿防水シートを作成するにおいて、前記接着樹脂層を、押出し機によって線状に溶融押出された透湿性のある熱可塑性樹脂で構成することにより、優れた防水性と透湿性を発揮し、家屋内の快適な湿度を確保することのできる建材用透湿防水シートが得られることを見出し本発明に到達した。また多孔性の合成樹脂シートと両面の不織布を一度の加工工程において積層することにより、経済的にも優れた建材用透湿防水シートが得られることを見い出した。
【０００９】
即ち、本発明は以下の手段を提供する。
【００１０】
［１］防水性と透湿性を有する多孔性ポリオレフィンフィルムを中心とし、その両面に前記多孔性ポリオレフィンフィルムを保護するための不織布を積層した建材用透湿防水シートにおいて、外層側の前記不織布には、積層後に最外層になる上面に防滑層を設け、もう１層の内層側の不織布には、前記多孔性ポリオレフィンフィルムとの接着面となる上面に高吸水ポリマーで形成された膨潤層を設け、前記多孔性ポリオレフィンフィルムと前記外層側の不織布と前記内層側の不織布の３層を熱可塑性樹脂の一層からなる接着樹脂層を介して積層したことを特徴とする建材用透湿防水シート。
【００１１】
［２］前記多孔性ポリオレフィンフィルムの両面に不織布を積層した建材用透湿防水シートにおいて、積層一体化した後の透湿性が８００ｇ／ｍ２・２４ｈｒ以上かつ、防水性が２，０００ｍｍ以上であることを特徴とする前項［１］記載の湿建材用透湿防水シート。
【００１２】
［３］前記多孔性ポリオレフィンフィルムが、１０００ｇ／ｍ２ ・２４ｈｒ以上の透湿性を有する、ポリエチレン、ポリプロピレンから選ばれる少なくとも一種の熱可塑性エラストマーの微多孔質フィルムからなることを特徴とする前項［１］または［２］記載の建材用透湿防水シート。
【００１３】
［４］前記多孔性ポリオレフィンフィルムの外層面に積層された前記不織布がポリエステル、ポリプロピレンから選ばれる少なくとも一種の合成樹脂で構成される不織布からなり、上面に防滑層を有することを特徴とする前項［１］乃至［３］のいずれか一項に記載の建材用透湿防水シート。
【００１４】
［５］前記多孔性ポリオレフィンフィルムの内層面に積層された前記不織布がポリエステル、ポリプロピレンから選ばれる少なくとも一種の合成樹脂で構成される不織布からなり、上面に高吸水ポリマーとバインダーを混合した膨潤層を１０〜５０ｇ／ｍ２塗布したことを特徴とする前項［１］乃至［４］のいずれか一項に記載の建材用透湿防水シート。
【００１５】
［６］前記接着樹脂層がポリエチレン、ポリプロピレンから選ばれる少なくとも一種の熱可塑性のオレフィン系樹脂からなり、塗布量が５０〜３００ｇ／ｍ２で、押出し機により線状に溶融押出されることを特徴とする前項［１］乃至［５］のいずれか一項に記載の建材用透湿防水シート。
【００１６】
［７］連続的に供給される前記膨潤層を有する不織布と、前記多孔性ポリオレフィンフィルム及び前記防滑層を有する不織布とが重ね合わされる直前に、重ね合わせ面に熱可塑性樹脂をＴダイ型押出し機により、単列または複数列の線状に溶融押出しし、前記膨潤層を有する不織布と、前記防滑層を有する不織布とを加圧冷却し、前記膨潤層を有する不織布は前記熱可塑性樹脂で接着し、また前記防滑層を有する不織布は前記接着樹脂層の加工時の熱により、前記多孔性ポリオレフィンフィルムを部分的に溶融させ接着樹脂層化し積層させ、透湿性を残した状態で３層を一度の工程で接着一体化するものとした建材用透湿防水シートの製造方法。
【発明の効果】
【００１７】
［１］の発明によれば、本発明の建材用透湿防水シートは多孔性ポリオレフィンフィルムの両面に不織布を積層したことにより、不織布が保護材となり、建材用透湿防水シートの施工時、あるいは施工後に内層側が野地板の状態により破損したり、外層側が傷つき等により本来の基本機能である防水性が損なわれる事が無く、また上面に施された防滑層により滑り難く安全に作業をすることができ、また高吸水ポリマーで形成された膨潤層により、施工時に打ち込まれた釘と建材用透湿防水シートとの間に生ずる隙間に水分がしみ込んだ場合、高吸水ポリマーが膨潤し隙間を塞ぐことのできる釘穴シール性の優れる建材用透湿防水シートとなる。さらに前記多孔性ポリオレフィンフィルムと前記外層側の不織布と前記内層側の不織布の３層を熱可塑性樹脂の一層からなる接着樹脂層を介して積層したことにより、耐久性のある十分な接着性と経済的な加工性が得られる建材用透湿防水シートとなる。
【００１８】
［２］の発明によれば、本発明の建材用透湿防水シートは積層一体化した後のＡＳＴＭ  Ｅ−９６に規定される方法に基づき測定される透湿性が少なくとも８００ｇ／ｍ２・２４ｈｒでかつ、ＪＩＳ Ｌ１０９２に基づいて測定した防水性が２，０００ｍｍ以上であることから、家屋内の湿気を外に逃がして結露を防止し、防水性により、屋外からの雨水の浸入を防止し、屋根の野地板やたる木等の腐蝕を防止
し、雨水の漏水事故も防止する事が出来、屋根下地材として好適に使用できる建材用透湿防水シートとなる。
【００１９】
［３］の発明によれば、本発明の建材用透湿防水シートの中心に位置する多孔性ポリオレフィンフィルムが、１０００ｇ／ｍ２ ・２４ｈｒ以上の透湿性を有するポリエチレン、ポリプロピレンから選ばれる少なくとも一種の熱可塑性エラストマーの微多孔質フィルムで構成されることにより、適度な防水と透湿の両性質を維持し、ポリオレフィンフィルムの弾性力により、釘が打たれた場合、釘とフィルムとの間に生じる隙間を埋めようとする機能が働き、高い釘穴シール性を発揮する建材用透湿防水シートとなる。
【００２０】
［４］の発明によれば、本発明の建材用透湿防水シートを構成する外層側の不織布が、空隙を有する繊維構成により、適度な透湿性を維持しつつ、外部からの衝撃等から中心に位置する多孔性ポリオレフィンフィルムを保護することができ、またポリエステル、ポリプロピレンから選ばれる少なくとも一種の合成樹脂で構成されるため、使用後リサイクル可能な建材用透湿防水シートとなる。
【００２１】
［５］の発明によれば、本発明の建材用透湿防水シートを構成する内層側の不織布が、空隙を有する繊維構成により、適度な透湿性を維持しつつ、中心に位置する多孔性ポリオレフィンフィルムが施工時に野地板の状態により傷つけられる事を防ぐことができ、さらにポリエステル、ポリプロピレンから選ばれる少なくとも一種の合成樹脂で構成されるため、使用後リサイクル可能となり、高吸水ポリマーで形成された膨潤層を１０〜５０ｇ／ｍ２塗布した効果により、優れた釘穴シール性を持つ建材用透湿防水シートとなる。
【００２２】
［６］の発明によれば、本発明の建材用透湿防水シートを構成する前記接着樹脂層がポリエチレン、ポリプロピレンから選ばれる少なくとも一種の熱可塑性のオレフィン系樹脂からなり、塗布量が５０〜３００ｇ／ｍ２であることから、適度な透湿性を維持し、良好な接着性を示し、前記多孔性ポリオレフィンフィルムから保護材となる前記不織布が長期に渡りずれる事の無い耐久性のある建材用透湿防水シートとなる。また前記多孔性ポリオレフィンフィルムの釘穴シール性に加え、前記熱可塑性のオレフィン系樹脂の弾性力により、釘が打たれた場合、釘とフィルムとの間に生じる隙間を埋めようとする機能が働き、さらに高い釘穴シール性を発揮する建材用透湿防水シートとなる。
【００２３】
［７］の発明によれば、熱可塑性樹脂をＴダイ型押出し機により、単列または複数列の線状に溶融押出しし、前記多孔性ポリオレフィンフィルムに前記膨潤層を有する不織布を前記熱可塑性樹脂で接着し、前記防滑層を有する不織布は前記接着樹脂層の加工時の熱により、前記多孔性ポリオレフィンフィルムを部分的に溶融させ接着樹脂層化し、多孔性ポリオレフィンフィルムに積層させ、透湿性を残した状態で３層を、複数の工程を必要とせず、一度の工程で接着一体化した積層シートを製造することにより、著しく製造時間が合理化された建材用透湿防水シートの製造方法となる。
【発明を実施するための最良の形態】
【００２４】
以下この発明に係わる建材用透湿防水シートの一実施形態を図面を参照しつつ説明する。本実施形態の建材用透湿防水シートは、建築用下地材に関し、特に屋根下地材として使用される建材用透湿防水シートである。図１は、本実施形態の建材用透湿防水シートの一部を拡大して示す模式的断面図である。
【００２５】
本発明における外層側の不織布（２）は、前記多孔性ポリオレフィンフィルム（４）を補強するとともに、建材用透湿防水シートに加えられた衝撃を吸収して建材用透湿防水シートの破損を極力、防止する等の役割を果たす。ここで使用される不織布の形態については、ポリエステル、ポリプロピレンなどの合成繊維からなるスパンボンドやニードルパンチが好ましい。また不織布の綿目付は３０〜１００ｇ／ｍ２にすることが好ましく、施工時の傷つき等により前記多孔性ポリオレフィンフィルム（４）が露出し傷つけられ、本来の基本機能である防水性が損なわれる事の無い、軽量で保温、防音、緩衝性に優れた建材用透湿防水シートとなる。
【００２６】
また前記外層側の不織布（２）の上面に防滑層（７）が構成され、防滑剤としては、防滑性を有し、粘着性のないものが良く、ゴム状のものや樹脂等が挙げられる。具体的には、ポリアミド系、ポリエステル系、ポリオレフィン系、合成ゴム系、アクリル系、ウレタン系、エポキシ系あるいはアスファルト類等がある。防滑効果をさらに増加させるために、有機系及び無機系の発泡剤を加える。さらに前記防滑剤の全面コーティングにより、透湿性は保たれ、優れた防滑性を発揮し、安全作業のための滑り難い建材用透湿防水シートとなる。
【００２７】
防滑剤の付与方法としては、コーティング法、グラビアロール法、凸版印刷法、スクリーン捺染法等が挙げられる。防滑剤の塗布面積は、通気性を損なわなければ、全面でもよく、防滑効果が発揮される最小面積でも良い。
【００２８】
本発明における内層側の不織布（３）は、前記外層側の不織布（２）と同様、前記多孔性ポリオレフィンフィルムを補強するとともに、建材用透湿防水シートに加えられた衝撃を吸収して建材用透湿防水シートの破損を極力、防止する等の役割を果たす。ここで使用される不織布の形態については、ポリエステル、ポリプロピレンなどの合成繊維からなるスパンボンドやニードルパンチが好ましい。また不織布の綿目付は３０〜１００ｇ／ｍ２が好ましく、多孔性ポリオレフィンフィルム（４）が施工時に野地板の状態により傷つけられる事無く、軽量で保温、防音、緩衝性に優れた建材用透湿防水シートとなる。
【００２９】
さらに前記内層側の不織布（３）の多孔性ポリオレフィンフィルム（４）との接着面となる上面に高吸水ポリマーとバインダーからなる膨潤層（８）を形成する。膨潤層を形成するための膨潤剤としては、吸水性能のある高分子化合物である高吸水性ポリマーが使用され、その種類は特に限定されない。高吸水性ポリマーとしては、具体的には、ポリアクリル酸塩架橋物、澱粉−ポリアクリル酸塩、ポリビニルアルコール−ポリアクリル酸塩、イソブチレン−マレイン酸塩などであり、これらを２種以上混合して用いてもよい。
【００３０】
また、高吸水性ポリマーは、バインダーを使って内層側の不織布（３）の上面に固着させるが、そのバインダーとしては、ビニル系樹脂、ウレタン系樹脂、シリコン系樹脂、アクリル系樹脂、エポキシ系樹脂、エステル系樹脂等が採用される。中でも、加工時の取り扱いの良さやコストの面から、アクリル系樹脂がより好ましく使用される。この際、アクリル系樹脂と高吸水性ポリマーとの割合は、固形重量比率でアクリル系樹脂が１に対して高吸水性ポリマーが２〜６の割合が好ましい。
【００３１】
高吸水性ポリマーの付着量は１０〜１００ｇ／ｍ２、さらに好ましくは２０〜８０ｇ／ｍ２ である。その付着量が１０ｇ／ｍ２より少ないと釘穴シール性は不十分となり、また１００ｇ／ｍ２ より多いと透湿性が損なわれる結果となる。
【００３２】
膨潤層の内層側の不織布（３）への付与方法としては、コーティング法、グラビアロール法、凸版印刷法、スクリーン捺染法等が挙げられる。中でも、グラビアロール法は、全面に付与または格子状等に付与することが可能であり、通気性が損なわれないように布帛の素材に応じた加工ができることから、より好ましく採用される。
【００３３】
本発明における多孔性ポリオレフィンフィルム（４）は、ポリエチレン、ポリプロピレンから選ばれる少なくとも一種の熱可塑性エラストマーを挙げることができるが、加工性が良好で、透湿性の大きい微多孔質ポリエチレンフィルムが好ましく用いられる。
【００３４】
建材用透湿防水シートの防水性は、多孔性ポリオレフィンフィルムに依存されるが、前記多孔性ポリオレフィンフィルムの防水性として２，０００ｍｍ以上の性能があれば、建材用透湿防水シートの防水性として２，０００ｍｍ以上が確保することができる。その結果、防風雨に曝されたとしても、雨水の浸入を防止することができる建材用透湿防水シートとなる。更に、建築用防水シートの透湿性は、透湿防水フィルムに依存するが、多孔性ポリオレフィンフィルムの透湿性が８００ｇ／ｍ２・２４ｈｒ以上であれば、建材用透湿防水シートの透湿性が８００ｇ／ｍ２・２４ｈｒ以上が確保することができ、屋内に結露を生じない快適な室内を保つことができる建材用透湿防水シートとなる。
【００３５】
また施工の際に打たれた釘による釘とフィルムとの間に生じる隙間を埋めようとする弾性力を発揮させ、良好な釘穴シール性を得るために、多孔性ポリオレフィンフィルムの厚みは３０μｍ以上のものが好ましい。更に多孔性ポリオレフィンフィルムのヤング率としては１〜３０ｋｇ／ｍｍ２のものが好ましく、さらには釘穴シール性と取扱い性の点から２０〜３０ｋｇ／ｍｍ２のものが好ましい。
【００３６】
本発明の建材用透湿防水シートを構成する接着樹脂層（５）は、ポリエチレン、ポリプロピレンから選ばれる少なくとも一種の熱可塑性のオレフィン系樹脂からなり、接着強度をより向上できると共にリサイクルの観点からもポリエチレン樹脂が用いられるのが好ましい。接着樹脂層（５）の熱可塑性樹脂の塗布量が５０〜３００ｇ／ｍ２が好ましく、押出し機により線状に溶融押出しされた熱可塑性樹脂は通気性のある接着樹脂層となり多孔性ポリオレフィンフィルムの両面に外層側不織布（２）及び内層側の不織布（３）を接着一体化させる。さらには塗布量が１００〜２００ｇ／ｍ２であることが好ましい。
【００３７】
さらには、前記塗布量が５０〜３００ｇ／ｍ２であれば、打たれた釘による釘とフィルムとの間に生じる隙間を埋めようとする弾性力が発揮され、良好な釘穴シール性が得られる。
【００３８】
さらに接着樹脂層（５）の熱可塑性樹脂のメルトフローレートは１〜１００が好ましく、メルトフローレートが１未満では均一な塗布をすることが困難となる。またメルトフローレートが１００を超えると樹脂が内層側の不織布（３）と、多孔性ポリオレフィンフィルム（４）に含浸しやすく接着樹脂層を形成することが出来ない。押出し機で線状に溶融押出しし、通気性のある接着樹脂層を形成するが、線状の樹脂の太さ及び本数は、透湿性を最適にするためには、直径０．５〜７ｍｍ、本数５〜１５０本／１０ｃｍが好ましい。
【００３９】
本発明の建材用透湿防水シートは、例えば次のようにして製造することができる。図２に示すように防滑層を有する不織布（１１）を防滑層が最外層に来るように、また多孔性ポリオレフィンフィルム（４）が中央に、さらに膨潤層を有する不織布（１２）を膨潤層が接着面にくるように、Ｔダイ型押出し機（９）に定速で供給され、ニップロール（１０）上で３層が重ね合わされる。その重ね合わされる直前に、（９）Ｔダイ型押出し機によって線状に溶融押出しされた熱可塑性樹脂を塗布する。押出された線状の熱可塑性樹脂は、通気性のある接着樹脂層（５）を形成し、多孔性ポリオレフィンフィルム（４）と膨潤層を有する不織布（１２）とがニップロール（１０）によって加圧されることにより、接着一体化される。さらにこの時に防滑層を有する不織布（１１）も前記押出された、線状の熱可塑性樹脂の熱により、多孔性ポリオレフィンフィルム（４）を部分的に溶融させ接着樹脂層化しニップロール（１０）によって加圧されることにより、同時に接着一体化される。したがって防滑層を有する不織布（１１）、多孔性ポリオレフィンフィルム（４）、膨潤層を有する不織布（１２）の３層が透湿性を残した状態で一度の工程で接着一体化することができる製造方法となる。
【実施例】
【００４０】
以下に、本発明の実施例を記載するが、本発明は以下の実施例に限定されるものではない。
【００４１】
本発明の建材用透湿防水シートの諸特性は、下記の方法により測定したものである。［防水性］ＪＩＳ Ｌ １０９２の５．１．１ Ｂ法（繊維製品
の防水性試験方法）により求めた。
【００４２】
［透湿性］ＪＩＳ Ｌ １０９９の４．１ Ａ法（繊維製品の透湿度試験方法）により求めた。
【００４３】
［防滑性］ＪＩＳ Ａ １４５４ ６．１２（滑り性試験）に準じて測定した。なお、滑り片はポリエステルスパンボンド不織布（目付５５ｇ／ｍ２）を使用した。
【００４４】
［釘穴シール性］１２ｍｍ厚の合板の上に膨潤層面を裏面にしてサンプルを載せ、コロニアル瓦用釘（長さ３０ｍｍ、最大直径３．３ｍｍ、最小直径２．９ｍｍ、最大直径（最小直径）と最大直径（最小直径）との間隔１．３ｍｍ）を打ちつける。この上に底部をシーリング剤でシーリングした塩ビパイプを立て、上部は１０ｍｌのメスピペットを中央に通したゴム栓で封をする。これに１５０ｍｍの水頭圧をかけて、２４時間後の減水量（ｍｌ）をｎ＝１０で測定し、１．０ｍｌ以下のものを合格とする。
【００４５】
（実施例１）外層側の不織布は、目付け３０ｇ／ｍ２のポリエステル不織布を使用し、防滑剤としてアクリル系樹脂を、全面コーティング法により固形分で４０ｇ／ｍ２付与し防滑層を有する不織布を作成した。多孔性ポリオレフィンフィルムは、透湿防水機能を付与する事ができるポリエチレンフイルム（透湿性 ７，０００ｇ／ｍ２／２４ｈｒ）を用いた。内層側の不織布は、厚さが目付け３０ｇ／ｍ２のポリエステル不織布を使用し、高吸水性ポリマーとして澱粉−ポリアクリル酸塩を用い、アクリル系のバインダー樹脂に混合し、２０ｇ／ｍ２をグラビアロールにて塗布し膨潤層を有する不織布を形成した。前記三層の積層は膨潤層を有する不織布の膨潤層面を上にして一定速度で搬送し、ニップロール上で反対方向から供給される防滑層を有する不織布と多孔性ポリオレフィンフィルムを重ね合わせ、その重ね合わせ口に、樹脂吐出口金を取付けたＴダイ型押出し機から溶融押出しされた線状のメルトフローレートが４０の熱可塑性樹脂を１５０ｇ／ｍ２塗布し、その後直ぐにニップロールによって加圧冷却して、建材用透湿防水シートを得た。表１に示したように、本発明で得られた建材用透湿防水シートを屋根下地材として評価を行い、良好な結果が得られた。
【００４６】
（実施例２）多孔性ポリオレフィンフィルムとして透湿性 １５，０００ｇ／ｍ２／２４ｈｒのポリエチレンフイルムを使用し、それ以外は実施例１と同様に作成した。
【００４７】
（実施例３）Ｔダイ型押出し機から溶融押出しされた線状の熱可塑性樹脂を５０ｇ／ｍ２塗布し、それ以外は実施例１と同様に作成した。
【００４８】
（実施例４）Ｔダイ型押出し機から溶融押出した線状の熱可塑性樹脂を３００ｇ／ｍ２塗布し、それ以外は実施例１と同様に作成した。
【００４９】
（実施例５）膨潤層の塗布量を１０ｇ／ｍ２とし、それ以外は実施例１と同様に作成した。
【００５０】
（実施例６）膨潤層の塗布量を５０ｇ／ｍ２とし、それ以外は実施例１と同様に作成した。
【００５１】
（比較例１）多孔性ポリオレフィンフィルムとして透湿性 ８００ｇ／ｍ２／２４ｈｒのポリエチレンフイルムを使用し、それ以外は実施例１と同様に作成した。
【００５２】
（比較例２）Ｔダイ型押出し機から溶融押出した面状シートの熱可塑性樹脂を３０ｇ／ｍ２塗布し、それ以外は実施例１と同様に作成した。
【００５３】
（比較例３）Ｔダイ型押出し機から溶融押出した面状シートの熱可塑性樹脂を４００ｇ／ｍ２塗布し、それ以外は実施例１と同様に作成した。
【００５４】
（比較例４）膨潤層の高吸水性ポリマーを５ｇ／ｍ２塗布し、それ以外は実施例１と同様に作成した。
【００５５】
（比較例５）膨潤層の高吸水性ポリマーを１５０ｇ／ｍ２塗布し、それ以外は実施例１と同様に作成した。
【００５６】
（表１）
2006328879.tif 000003
【００５７】
表１から明らかなように、実施例１〜６で示される本発明の建材用透湿防水シートは優れた透湿性、防水性、釘穴シール性を示し、屋根下地材として好適な建材用透湿防水シートであることがわかった。
【００５８】
これに対し、比較例１〜５は防水性は確保できるものの、比較例１、３、５は良好な透湿性が確保できず、比較例２、４、は良好な釘穴シール性が確保できなかった。
【図面の簡単な説明】
【００５９】
【図１】本発明の一実施形態に係わる建材用透湿防水シートの概略断面図である。
【図２】本発明の建材用透湿防水シートの製造方法を概略的に示す図である。
【符号の説明】
【００６０】
１…建材用透湿防水シート  ２…外層側の不織布  ３…内層側の不織布  ４…多孔性ポリオレフィンフィルム  ５…接着樹脂層  ６…接着樹脂層化した多孔性ポリオレフィンフィルム  ７…防滑層  ８…膨潤層９…Ｔダイ型押出し機１０…ニップロール１１…防滑層を有する不織布１２…膨潤層を有する不織布
【図１】
2006328879.tif 000004
【図２】
2006328879.tif 000005